(57)【要約】【課題】溶媒の安定性を向上させることにより、サイクル特性を向上させることができる電池およびそれに用いる電解質を提供する。【解決手段】  負極２２は、リチウムを吸蔵および放出することが可能な金属元素の単体，合金あるいは化合物、または半金属元素の単体，合金あるいは化合物を含んでいる。セパレータ２３には溶媒に電解質塩が溶解された電解液が含浸されている。溶媒は、高誘電率溶媒と共に、低粘度溶媒としてフルオロカルボン酸エステルを含んでいる。電解質塩としては、ビス（トリフルオロメタンスルホン）イミドリチウムなどを用いることが好ましい。【選択図】        図１
2006032300.tif 000002
【特許請求の範囲】
【請求項１】
化１に示したフルオロカルボン酸エステルと、高誘電率溶媒とを含むことを特徴とする電解液。
【化１】
2006032300.tif 000029
（式中、Ｒ１は、炭素数１から５であるアルキル基の少なくとも一部の水素をフッ素で置換した基を表す。Ｒ２は、炭素数１から４のアルキル基あるいはそれらの少なくとも一部の水素をフッ素で置換した基を表す。）
【請求項２】
前記フルオロカルボン酸エステルを２５質量％以上含むことを特徴とする請求項１記載の電解液。
【請求項３】
前記フルオロカルボン酸エステルは、トリフルオロ酢酸メチル，トリフルオロ酢酸エチル，トリフルオロ酢酸プロピル，トリフルオロ酢酸ブチル，ペンタフルオロプロピオン酸メチル，ペンタフルオロプロピオン酸エチル，ペンタフルオロプロピオン酸プロピルおよびペンタフルオロプロピオン酸ブチルからなる群のうちの少なくとも１種を含むことを特徴とする請求項１記載の電解液。
【請求項４】
前記高誘電率溶媒は、環状炭酸エステルおよびそれら水素の一部をハロゲンで置換した環状炭酸エステル誘導体からなる群のうちの少なくとも１種を含むことを特徴とする請求項１記載の電解液。
【請求項５】
前記環状炭酸エステル誘導体は、４−フルオロ−１，３−オキソラン−オンおよび４−クロロ−１，３−オキソラン−オンのうちの少なくとも一方を含むことを特徴とする請求項４記載の電解液。
【請求項６】
更に、炭素数が１から８のパーフルオロアルキル基または炭素数２から４のパーフルオロアルキレン基がＯ＝Ｓ＝Ｏ基に結合した構造を有するアニオンを含むことを特徴とする請求項１記載の電解液。
【請求項７】
前記アニオンは、化２から化５に示したアニオンのうちの少なくとも１種を含有することを特徴とする請求項６記載の電解液。
【化２】
2006032300.tif 000030
（式中、Ｒ３は、炭素数１から８のパーフルオロアルキル基を表す。）
【化３】
2006032300.tif 000031
（式中、Ｒ４，Ｒ５は、炭素数１から８のパーフルオロアルキル基を表す。）
【化４】
2006032300.tif 000032
（式中、Ｒ６，Ｒ７およびＲ８は、炭素数１から８のパーフルオロアルキル基を表す。）
【化５】
2006032300.tif 000033
（式中、Ｒ９は、炭素数２から４のパーフルオロアルキレン基を表す。）
【請求項８】
正極および負極と共に電解液を備えた電池であって、
前記電解液は、化６に示したフルオロカルボン酸エステルと、高誘電率溶媒とを含むことを特徴とする電池。
【化６】
2006032300.tif 000034
（式中、Ｒ１は、炭素数１から５であるアルキル基の少なくとも一部の水素をフッ素で置換した基を表す。Ｒ２は、炭素数１から４のアルキル基あるいはそれらの少なくとも一部の水素をフッ素で置換した基を表す。）
【請求項９】
前記電解液は、前記フルオロカルボン酸エステルを２５質量％以上含むことを特徴とする請求項８記載の電池。
【請求項１０】
前記フルオロカルボン酸エステルは、トリフルオロ酢酸メチル，トリフルオロ酢酸エチル，トリフルオロ酢酸プロピル，トリフルオロ酢酸ブチル，ペンタフルオロプロピオン酸メチル，ペンタフルオロプロピオン酸エチル，ペンタフルオロプロピオン酸プロピルおよびペンタフルオロプロピオン酸ブチルからなる群のうちの少なくとも１種を含むことを特徴とする請求項８記載の電池。
【請求項１１】
前記高誘電率溶媒は、環状炭酸エステルおよびそれら水素の一部をハロゲンで置換した環状炭酸エステル誘導体からなる群のうちの少なくとも１種を含むことを特徴とする請求項８記載の電池。
【請求項１２】
前記環状炭酸エステル誘導体は、４−フルオロ−１，３−オキソラン−オンおよび４−クロロ−１，３−オキソラン−オンのうちの少なくとも一方を含むことを特徴とする請求項１１記載の電池。
【請求項１３】
前記電解液は、更に、炭素数１から８のパーフルオロアルキル基または炭素数２から４のパーフルオロアルキレン基がＯ＝Ｓ＝Ｏ基に結合した構造を有するアニオンを含むことを特徴とする請求項８記載の電池。
【請求項１４】
前記アニオンは、化７から化１０に示したアニオンのうちの少なくとも１種を含有することを特徴とする請求項１３記載の電池。
【化７】
2006032300.tif 000035
（式中、Ｒ３は、炭素数１から８のパーフルオロアルキル基を表す。）
【化８】
2006032300.tif 000036
（式中、Ｒ４，Ｒ５は、炭素数１から８のパーフルオロアルキル基を表す。）
【化９】
2006032300.tif 000037
（式中、Ｒ６，Ｒ７およびＲ８は、炭素数１から８のパーフルオロアルキル基を表す。）
【化１０】
2006032300.tif 000038
（式中、Ｒ９は、炭素数２から４のパーフルオロアルキレン基を表す。）
【請求項１５】
前記負極は、電極反応物質を吸蔵および放出することが可能な負極活物質として、金属元素の単体，合金および化合物と、半金属元素の単体，合金および化合物とからなる群のうちの少なくとも１種を含むことを特徴とする請求項８記載の電池。
【発明の詳細な説明】
【技術分野】
【０００１】
本発明は、正極および負極と共に電解液を備え、特に電解反応物質としてリチウム（Ｌｉ）などを用いた電池、およびそれに用いられる電解液に関する。
【背景技術】
【０００２】
近年、カメラ一体型ＶＴＲ（ビデオテープレコーダ），デジタルスチルカメラ，携帯電話，携帯情報端末あるいはノート型コンピュータ等のポータブル電子機器が多く登場し、その小型軽量化が図られている。それに伴い、電子機器のポータブル電源として、電池、特に二次電池について、エネルギー密度を向上させるための研究開発が活発に進められている。中でも、負極に炭素材料を用い、正極にリチウムと遷移金属との複合材料を用い、電解液に炭酸エステルを用いたリチウムイオン二次電池は、従来の鉛電池およびニッケルカドミウム電池と比較して大きなエネルギー密度が得られるため広く実用化されている。
【０００３】
また最近では、携帯用電子機器の高性能化に伴い、更なる容量の向上が求められており、負極活物質として炭素材料に代えてスズ（Ｓｎ）あるいはケイ素（Ｓｉ）などを用いることが検討されている。スズの理論容量は９９４ｍＡｈ／ｇ、ケイ素の理論容量は４１９９ｍＡｈ／ｇと、黒鉛の理論容量の３７２ｍＡｈ／ｇに比べて格段に大きく、容量の向上を期待できるからである。特に、スズあるいはケイ素の薄膜を集電体上に形成した負極は、リチウムの吸蔵および離脱によっても、負極活物質が微粉化することなく、比較的大きな放電容量を保持できることが報告されている（例えば、特許文献１参照）。
【特許文献１】国際公開第ＷＯ０１／０３１７２４号パンフレット
【発明の開示】
【発明が解決しようとする課題】
【０００４】
しかしながら、リチウムを吸蔵したスズ合金あるいはケイ素合金は活性が強く、電解質に、例えば、高誘電率溶媒である環状炭酸エステルと、低粘度溶媒である鎖状炭酸エステルとを用いると、特に鎖状炭酸エステルが分解されてしまい、しかもリチウムが不活性化してしまうので、充放電を繰り返すと充放電効率が低下してしまうという問題があった。
【０００５】
本発明はかかる問題に鑑みてなされたもので、その目的は、電解質の安定性が高く、サイクル特性を向上させることができる電池、およびそれに用いられる電解液を提供することにある。
【課題を解決するための手段】
【０００６】
本発明の電解液は、化１に示したフルオロカルボン酸エステルと、高誘電率溶媒とを含むものである。
【０００７】
【化１】
2006032300.tif 000003
（式中、Ｒ１は、炭素数１から５であるアルキル基の少なくとも一部の水素をフッ素基で置換した基を表す。Ｒ２は、炭素数１から４のアルキル基あるいはそれらの少なくとも一部の水素をフッ素で置換した基を表す。）
【０００８】
本発明の電池は、正極および負極と共に電解液を備えたものであって、電解液は、化２に示したフルオロカルボン酸エステルと、高誘電率溶媒とを含むものである。
【０００９】
【化２】
2006032300.tif 000004
（式中、Ｒ１は、炭素数１から５であるアルキル基の少なくとも一部の水素をフッ素基で置換した基を表す。Ｒ２は、炭素数１から４のアルキル基あるいはそれらの少なくとも一部の水素をフッ素で置換した基を表す。）
【発明の効果】
【００１０】
本発明の電解液および電池によれば、化１に示したフルオロカルボン酸エステルと、高誘電率溶媒とを含むようにしたので、負極における溶媒の分解反応を抑制することができ、サイクル特性を向上させることができる。
【００１１】
特に、負極に電極反応物質を吸蔵および放出することが可能な負極活物質として、金属元素の単体，合金および化合物と、半金属元素の単体，合金および化合物とからなる群のうちの少なくとも１種を含む場合に効果的である。
【００１２】
また、高誘電率溶媒として、環状炭酸エステルおよびそれら水素の一部をハロゲンで置換した環状炭酸エステル誘導体からなる群のうちの少なくとも１種を含むようにすれば、サイクル特性をより向上させることができ、特に、４−フルオロ−１，３−ジオキソラン−２−オンあるいは４−クロロ−１，３−ジオキソラン−２−オンを用いるようにすれば、高い効果を得ることができる。
【００１３】
更に、炭素数１から８のパーフルオロアルキル基または炭素数２から４のパーフルオロアルキレン基がＯ＝Ｓ＝Ｏ基に結合した構造を有するアニオンを含むようにすれば、フルオロカルボン酸エステルを高い割合で高誘電率溶媒に対して混合させることができ、高いイオン伝導性を得ることができる。
【発明を実施するための最良の形態】
【００１４】
以下、本発明の実施の形態について図面を参照して詳細に説明する。
【００１５】
図１は、本発明の一実施の形態に係る二次電池の断面構造を表すものである。この二次電池は、いわゆる円筒型といわれるものであり、ほぼ中空円柱状の電池缶１１の内部に、帯状の正極２１と負極２２とがセパレータ２３を介して積層し巻回された巻回電極体２０を有している。電池缶１１は、例えばニッケル（Ｎｉ）のめっきがされた鉄（Ｆｅ）により構成されており、一端部が閉鎖され他端部が開放されている。電池缶１１の内部には、巻回電極体２０を挟むように巻回周面に対して垂直に一対の絶縁板１２，１３がそれぞれ配置されている。
【００１６】
電池缶１１の開放端部には、電池蓋１４と、この電池蓋１４の内側に設けられた安全弁機構１５および熱感抵抗素子（Positive Temperature Coefficient；ＰＴＣ素子）１６とが、ガスケット１７を介してかしめられることにより取り付けられており、電池缶１１の内部は密閉されている。電池蓋１４は、例えば、電池缶１１と同様の材料により構成されている。安全弁機構１５は、熱感抵抗素子１６を介して電池蓋１４と電気的に接続されており、内部短絡あるいは外部からの加熱などにより電池の内圧が一定以上となった場合にディスク板１５Ａが反転して電池蓋１４と巻回電極体２０との電気的接続を切断するようになっている。熱感抵抗素子１６は、温度が上昇すると抵抗値の増大により電流を制限し、大電流による異常な発熱を防止するものである。ガスケット１７は、例えば、絶縁材料により構成されており、表面にはアスファルトが塗布されている。
【００１７】
巻回電極体２０の中心には、例えば、センターピン２４が挿入されている。巻回電極体２０の正極２１にはアルミニウム（Ａｌ）などよりなる正極リード２５が接続されており、負極２２にはニッケルなどよりなる負極リード２６が接続されている。正極リード２５は安全弁機構１５に溶接されることにより電池蓋１４と電気的に接続されており、負極リード２６は電池缶１１に溶接され電気的に接続されている。
【００１８】
図２は、図１に示した巻回電極体２０の一部を拡大して表すものである。正極２１は、例えば、対向する一対の面を有する正極集電体２１Ａと、正極集電体２１Ａの両面あるいは片面に設けられた正極活物質層２１Ｂとを有している。正極集電体２１Ａは、例えば、アルミニウム箔，ニッケル箔あるいはステンレス箔などの金属箔により構成されている。正極活物質層２１Ｂは、例えば、正極活物質として、電極反応物質であるリチウムを吸蔵および放出することが可能な正極材料を含んで構成されている。
【００１９】
リチウムを吸蔵および放出することが可能な正極材料としては、例えば、コバルト酸リチウム、ニッケル酸リチウム、あるいはこれらを含む固溶体（Ｌｉ（Ｎｉx Ｃｏy Ｍｎz ）Ｏ2 ））（ｘ，ｙおよびｚの値は０＜ｘ＜１，０＜ｙ＜１，０＜ｚ＜１，ｘ＋ｙ＋ｚ＝１である。）、あるいはマンガンスピネル（ＬｉＭｎ2 Ｏ4 ）などのリチウム複合酸化物、またはリン酸鉄リチウム（ＬｉＦｅＰＯ4 ）などのオリビン構造を有するリン酸化合物が好ましい。高いエネルギー密度を得ることができるからである。また、リチウムを吸蔵および放出することが可能な正極材料としては、例えば、酸化チタン，酸化バナジウムあるいは二酸化マンガンなどの酸化物、二硫化鉄，二硫化チタンあるいは硫化モリブデンなどの二硫化物、ポリアニリンあるいはポリチオフェンなどの導電性高分子も挙げられる。正極材料は１種を単独で用いてもよいが、２種以上を混合して用いてもよい。
【００２０】
正極活物質層２１Ｂは、また、例えば導電剤を含んでおり、必要に応じて更に結着剤を含んでいてもよい。導電剤としては、例えば、黒鉛，カーボンブラックあるいはケッチェンブラックなどの炭素材料が挙げられ、そのうちの１種または２種以上が混合して用いられる。また、炭素材料の他にも、導電性を有する材料であれば金属材料あるいは導電性高分子材料などを用いるようにしてもよい。結着剤としては、例えば、スチレンブタジエン系ゴム，フッ素系ゴムあるいはエチレンプロピレンジエンゴムなどの合成ゴム、またはポリフッ化ビニリデンなどの高分子材料が挙げられ、そのうちの１種または２種以上が混合して用いられる。例えば、図１に示したように正極２１および負極２２が巻回されている場合には、結着剤として柔軟性に富むスチレンブタジエン系ゴムあるいはフッ素系ゴムなどを用いることが好ましい。
【００２１】
負極２２は、例えば、対向する一対の面を有する負極集電体２２Ａと、負極集電体２２Ａの両面あるいは片面に設けられた負極活物質層２２Ｂとを有している。
【００２２】
負極集電体２２Ａは、リチウムと金属間化合物を形成しない金属元素の少なくとも１種を含む金属材料により構成されていることが好ましい場合もある。リチウムと金属間化合物を形成すると、充放電に伴い膨張および収縮し、構造破壊が起こって、集電性が低下する他、負極活物質層２２Ｂを支える能力が小さくなり負極活物質層２２Ｂが負極集電体２２Ａから脱落する場合があるからである。なお、本明細書において金属材料には、金属元素の単体だけでなく、２種以上の金属元素あるいは１種以上の金属元素と１種以上の半金属元素とからなる合金も含める。リチウムと金属間化合物を形成しない金属元素としては、例えば、銅（Ｃｕ），ニッケル，チタン（Ｔｉ），鉄あるいはクロム（Ｃｒ）が挙げられる。
【００２３】
負極活物質層２２Ｂは、例えば、負極活物質として、電極反応物質であるリチウムを吸蔵および放出することが可能な金属元素の単体、合金および化合物と、リチウムを吸蔵および放出することが可能な半金属元素の単体，合金および化合物とからなる群のうちの少なくとも１種の負極材料を含んでいる。これによりこの二次電池は、高いエネルギー密度を得ることができるようになっている。なお、本明細書において、合金には２種以上の金属元素からなるものに加えて、１種以上の金属元素と１種以上の半金属元素とからなるものも含める。また、非金属元素を含んでいてもよい。その組織には固溶体，共晶（共融混合物），金属間化合物あるいはそれらのうちの２種以上が共存するものがある。
【００２４】
この負極材料を構成する金属元素あるいは半金属元素としては、マグネシウム（Ｍｇ），ホウ素（Ｂ），アルミニウム，ガリウム（Ｇａ），インジウム（Ｉｎ），ケイ素，ゲルマニウム（Ｇｅ），スズ，鉛（Ｐｂ），ビスマス（Ｂｉ），カドミウム（Ｃｄ），銀（Ａｇ），亜鉛（Ｚｎ），ハフニウム（Ｈｆ），ジルコニウム（Ｚｒ），イットリウム（Ｙ），パラジウム（Ｐｄ）あるいは白金（Ｐｔ）が挙げられる。これらは結晶質のものでもアモルファスのものでもよい。
【００２５】
また、これらの金属元素あるいは半金属元素の合金または化合物としては、例えば、化学式Ｍａs Ｍｂt Ｌｉu 、あるいは化学式Ｍａp Ｍｃq Ｍｄr で表されるものが挙げられる。これらの化学式において、Ｍａはリチウムと合金を形成可能な金属元素および半金属元素のうちの少なくとも１種を表し、ＭｂはリチウムおよびＭａ以外の金属元素および半金属元素のうちの少なくとも１種を表し、Ｍｃは非金属元素の少なくとも１種を表し、ＭｄはＭａ以外の金属元素および半金属元素のうちの少なくとも１種を表す。また、ｓ、ｔ、ｕ、ｐ、ｑおよびｒの値はそれぞれｓ＞０、ｔ≧０、ｕ≧０、ｐ＞０、ｑ＞０、ｒ≧０である。
【００２６】
中でも、この負極材料としては、短周期型周期表における４Ｂ族の金属元素あるいは半金属元素の単体，合金または化合物が好ましく、特に好ましいのはケイ素あるいはスズの単体、またはこれらの合金あるいは化合物である。ケイ素あるいはスズの単体，合金および化合物は、リチウムを吸蔵および放出する能力が大きく、組み合わせによっては、従来の黒鉛と比較して負極２２のエネルギー密度を高くすることができるからである。
【００２７】
このような合金または化合物について具体的に例を挙げれば、ＳｉＢ4 ，ＳｉＢ6 ，Ｍｇ2 Ｓｉ，Ｎｉ2 Ｓｉ，ＴｉＳｉ2 ，ＭｏＳｉ2 ，ＣｏＳｉ2 ，ＮｉＳｉ2 ，ＣａＳｉ2 ，ＣｒＳｉ2 ，Ｃｕ5 Ｓｉ，ＦｅＳｉ2 ，ＭｎＳｉ2 ，ＮｂＳｉ2 ，ＴａＳｉ2 ，ＶＳｉ2 ，ＷＳｉ2 ，ＺｎＳｉ2 ，ＳｉＣ，Ｓｉ3 Ｎ4 ，Ｓｉ2 Ｎ2 Ｏ，ＳｉＯv （０＜ｖ≦２），ＳｎＯw （０＜ｖ≦２），ＳｎＳｉＯ3 ，ＬｉＳｉＯ，ＬｉＳｎＯ，Ｍｇ2 Ｓｎ，あるいはスズとコバルトとを含む合金などがある。
【００２８】
この負極活物質層２２Ｂは、気相法，液相法あるいは焼成法により形成されたものでも、塗布により形成されたものでもよい。焼成法というのは、粒子状の負極活物質を結着剤あるいは溶剤などと混合して成形したのち、例えば結着剤などの融点よりも高い温度で熱処理する方法である。このうち気相法，液相法あるいは焼成法による場合には、負極活物質層２２Ｂと負極集電体２２Ａとが界面の少なくとも一部において合金化していることが好ましい。具体的には、界面において負極集電体２２Ａの構成元素が負極活物質層２２Ｂに、または負極活物質の構成元素が負極集電体２２Ａに、またはそれらが互いに拡散していることが好ましい。充放電に伴う負極活物質層２２Ｂの膨張・収縮による破壊を抑制することができると共に、負極活物質層２２Ｂと負極集電体２２Ａとの間の電子伝導性を向上させることができるからである。
【００２９】
また、塗布による場合には、負極活物質に加えて、ポリフッ化ビニリデンなどの結着剤および導電剤などの他の材料を含んでいてもよい。焼成法による場合も同様である。
【００３０】
なお、負極活物質としては、黒鉛，難黒鉛化性炭素あるいは易黒鉛化性炭素などの炭素材料を用いてもよく、また、これらの炭素材料と、上述した負極材料とを共に用いるようにしてもよい。炭素材料は、充放電時に生じる結晶構造の変化が非常に少なく、例えば上述した負極材料と共に用いるようにすればようにすれば、高エネルギー密度を得ることができると共に、優れたサイクル特性を得ることができ、更に導電剤としても機能するので好ましい。
【００３１】
セパレータ２３は、正極２１と負極２２とを隔離し、両極の接触による電流の短絡を防止しつつ、リチウムイオンを通過させるものである。このセパレータ２３は、例えば、ポリテトラフルオロエチレン、ポリプロピレンあるいはポリエチレンなどよりなる合成樹脂製の多孔質膜、またはセラミック製の多硬質膜により構成されており、これらの２種以上の多孔質膜を積層した構造とされていてもよい。
【００３２】
セパレータ２３には、例えば液状の電解質である電解液が含浸されている。電解液は、例えば、溶媒と、溶媒に溶解された電解質塩とを含んでいる。
【００３３】
溶媒には、比誘電率が３０以上の高誘電率溶媒と、粘度が１ｍＰａ・ｓ以下の低粘度溶媒とを混合して用いることが好ましい。これにより高いイオン伝導性を得ることができるからである。
【００３４】
高誘電率溶媒としては、例えば、環状化合物が挙げられ、例えば、炭酸エチレン，炭酸プロピレンあるいは炭酸ブチレンなどの環状炭酸エステル、化３に示した４−フルオロ−１，３−ジオキソラン−２−オン，化４に示した４−クロロ−１，３−ジオキソラン−２−オンあるいは４−トリフルオロメチル−１，３−ジオキソラン−２−オンなどのハロゲン原子を有する環状の炭酸エステル誘導体、γ−ブチロラクトンあるいはγ−バレロラクトンなどの環状カルボン酸エステル、１−メチル−２−ピロリジノンなどの環状アミド、３−メチル−２−オキソザリジノンなどの環状カルバミン酸エステル、テトラメチレンスルホンあるいはγ−プロパンスルトンなどの環状硫黄化合物が挙げられる。中でも、環状の炭酸エステルあるいはハロゲン原子を有する環状の炭酸エステル誘導体が好ましく、ハロゲン原子を有する環状の炭酸エステル誘導体がより好ましく、特に、４−フルオロ−１，３−ジオキソラン−２−オンが望ましい。溶媒の分解反応を抑制する効果が高いからである。高誘電率溶媒は１種を単独で用いてもよく、２種以上を混合して用いてもよい。
【００３５】
【化３】
2006032300.tif 000005
【００３６】
【化４】
2006032300.tif 000006
【００３７】
低粘度溶媒としては、化５に示したフルオロカルボン酸エステルが好ましく、中でも、化６に示したフルオロカルボン酸エステルあるいは化７に示したフルオロカルボン酸エステルが望ましい。負極２２における溶媒の分解反応を抑制することができるからである。特に、負極２２に、電極反応物質を吸蔵および放出可能な負極活物質として、金属元素あるいは半金属元素の単体，合金または化合物を用いる場合には、高い効果を得ることができるので好ましい。低粘度溶媒は、１種を単独で用いてもよく、２種以上を混合して用いてもよい。
【００３８】
【化５】
2006032300.tif 000007
（式中、Ｒ１は、炭素数１から５であるアルキル基の少なくとも一部の水素をフッ素基で置換した基を表す。Ｒ２は、炭素数１から４のアルキル基あるいはそれらの少なくとも一部の水素をフッ素で置換した基を表す。Ｒ１およＲ２は、同一であってもよいし異なっていてもよい。）
【００３９】
【化６】
2006032300.tif 000008
（式中、Ｒ２は、炭素数１から４のアルキル基あるいはそれらの少なくとも一部の水素をフッ素で置換した基を表す。Ｒ１１は、水素基，フッ素基，炭素数１から４のアルキル基あるいはそれらの少なくとも一部の水素をフッ素で置換した基を表す。Ｒ２およびＲ１１は、同一であってもよいし異なっていてもよい。）
【００４０】
【化７】
2006032300.tif 000009
（式中、Ｒ２は、炭素数１から４のアルキル基あるいはそれらの少なくとも一部の水素をフッ素で置換した基を表す。Ｒ１２，Ｒ１３およびＲ１４は、トリフルオロエチル基，ペンタフルオロエチル基を表すが、それらのうちの２つまたは全部がトリフルオロエチル基である。Ｒ２，Ｒ１２，Ｒ１３およびＲ１４は、同一であってもよいし異なっていてもよい。）
【００４１】
化６に示したフルオロカルボン酸エステルとしては、例えば、トリフルオロ酢酸メチル，トリフルオロ酢酸エチル，トリフルオロ酢酸プロピル，またはトリフルオロ酢酸ブチルなどのトリフルオロ酢酸エステル、ペンタフルオロプロピオン酸メチル，ペンタフルオロプロピオン酸エチル，ペンタフルオロプロピオン酸プロピル，またはペンタフルオロプロピオン酸ブチルなどのペンタフルオロプロピオン酸エステル、ヘプタフルオロ酪酸エステル、ノナフルオロ吉草酸エステルが挙げられる。化７に示したフルオロカルボン酸エステルとしては、例えば（ＣＦ3 ）3 ＣＣＯＯＣＦ3 などのトリフルオロメチル酢酸エステルなどが挙げられる。
【００４２】
化５に示したフルオロカルボン酸エステルの含有量は、電解液全体に対して２５質量％以上であることが好ましい。この範囲内で高いサイクル特性が得られるからである。
【００４３】
電解質塩としては、炭素数１から８のパーフルオロアルキル基または炭素数２から４のパーフルオロアルキレン基がＯ＝Ｓ＝Ｏ基に結合した構造を有する金属塩を用いることが好ましい。すなわち、電解液は、このような構造を有するアニオンを含んでいることが好ましい。上述したフルオロカルボン酸エステルは疎水性が大きいので、高誘電率溶媒とは混合しにくく、高誘電率溶媒に対して高い割合で混合させることが難しいが、この電解質塩を用いることにより、高い割合で均一に混合させることができるからである。
【００４４】
このようなアニオンとしては、例えば、化８から化１１に示したものが挙げられる。
【００４５】
【化８】
2006032300.tif 000010
（式中、Ｒ３は、炭素数１から８のパーフルオロアルキル基を表す。）
【００４６】
【化９】
2006032300.tif 000011
（式中、Ｒ４，Ｒ５は、炭素数１から８のパーフルオロアルキル基を表す。Ｒ４およびＲ５は、同一であってもよいし異なっていてもよい。）
【００４７】
【化１０】
2006032300.tif 000012
（式中、Ｒ６，Ｒ７およびＲ８は、炭素数１から８のパーフルオロアルキル基を表す。Ｒ６，Ｒ７およびＲ８は、同一であってもよいし異なっていてもよい。）
【００４８】
【化１１】
2006032300.tif 000013
（式中、Ｒ９は、炭素数２から４のパーフルオロアルキレン基を表す。）
【００４９】
このようなアニオンを生じさせる金属塩について具体的に例を挙げれば、化１２に示したトリフルオロメタンスルホン酸リチウム，化１３に示したビス（トリフルオロメタンスルホン）イミドリチウム，化１４に示したビス（ペンタフルオロエタンスルホン）イミドリチウム，化１５に示したトリス（トリフルオロメタンスルホン）メチドリチウム，化１６に示した１，１，２，２，３，３−ヘキサフルオロプロパンジスルホンイミドリチウムなどがある。
【００５０】
【化１２】
2006032300.tif 000014
【００５１】
【化１３】
2006032300.tif 000015
【００５２】
【化１４】
2006032300.tif 000016
【００５３】
【化１５】
2006032300.tif 000017
【００５４】
【化１６】
2006032300.tif 000018
【００５５】
また、電解質塩としては、これらの金属塩に加えて、他の金属塩を用いてもよい。他の金属塩としては、例えば、六フッ化リン酸リチウム（ＬｉＰＦ6 ）、四フッ化ホウ酸リチウム（ＬｉＢＦ4 ）、過塩素酸リチウム（ＬｉＣｌＯ4 ）、六フッヒ酸リチウム（ＬｉＡｓＦ6 ）が挙げられ、中でも六フッ化リン酸リチウムが好ましい。より高いイオン伝導性が得られるからである。他の金属塩は、１種単独で用いてもよく、２種以上を混合して用いてもよい。
【００５６】
この二次電池は、例えば、次のようにして製造することができる。
【００５７】
まず、例えば、正極集電体２１Ａに正極活物質層２１Ｂを形成し正極２１を作製する。正極活物質層２１Ｂは、例えば、正極活物質の粉末と導電剤と結着剤とを混合して正極合剤を調製したのち、この正極合剤をＮ−メチル−２−ピロリドンなどの溶剤に分散させてペースト状の正極合剤スラリーとし、この正極合剤スラリーを正極集電体２１Ａに塗布し乾燥させ、圧縮成型することにより形成する。
【００５８】
また、例えば、負極集電体２２Ａに負極活物質層２２Ｂを形成し負極２２を作製する。負極活物質層２２Ｂは、例えば、気相法、液相法、焼成法、または塗布のいずれにより形成してもよく、それらの２以上を組み合わせてもよい。気相法、液相法または焼成法により形成する場合には、形成時に負極活物質層２２Ｂと負極集電体２２Ａとが界面の少なくとも一部において合金化することがあるが、更に、真空雰囲気下または非酸化性雰囲気下で熱処理を行い、合金化するようにしてもよい。
【００５９】
なお、気相法としては、例えば、物理堆積法あるいは化学堆積法を用いることができ、具体的には、真空蒸着法，スパッタ法，イオンプレーティング法，レーザーアブレーション法，熱ＣＶＤ（Chemical Vapor Deposition ；化学気相成長）法あるいはプラズマＣＶＤ法等が利用可能である。液相法としては電解鍍金あるいは無電解鍍金等の公知の手法が利用可能である。焼成法に関しても公知の手法が利用可能であり、例えば、雰囲気焼成法，反応焼成法あるいはホットプレス焼成法が利用可能である。塗布の場合には、正極２１と同様にして形成することができる。
【００６０】
次いで、正極集電体２１Ａに正極リード２５を溶接などにより取り付けると共に、負極集電体２２Ａに負極リード２６を溶接などにより取り付ける。続いて、正極２１と負極２２とをセパレータ２３を介して巻回し、正極リード２５の先端部を安全弁機構１５に溶接すると共に、負極リード２６の先端部を電池缶１１に溶接して、巻回した正極２１および負極２２を一対の絶縁板１２，１３で挟み電池缶１１の内部に収納する。正極２１および負極２２を電池缶１１の内部に収納したのち、電解液を電池缶１１の内部に注入し、セパレータ２３に含浸させる。そののち、電池缶１１の開口端部に電池蓋１４，安全弁機構１５および熱感抵抗素子１６をガスケット１７を介してかしめることにより固定する。これにより、図１に示した二次電池が完成する。
【００６１】
この二次電池では、充電を行うと、例えば、正極２１からリチウムイオンが離脱し、電解液を介して負極２２に吸蔵される。一方、放電を行うと、例えば、負極２２からリチウムイオンが離脱し、電解液を介して正極２１に吸蔵される。その際、電解液に化５に示したフルオロカルボン酸エステルと、高誘電率溶媒とを含んでいるので、負極２２における溶媒の分解反応が抑制される。
【００６２】
図３は、本発明の他の実施の形態に係る二次電池の構成を表すものである。この二次電池は、正極リード３１および負極リード３２が取り付けられた巻回電極体３０をフィルム状の外装部材４０の内部に収容したものであり、小型化，軽量化および薄型化が可能となっている。
【００６３】
正極リード３１および負極リード３２は、それぞれ、外装部材４０の内部から外部に向かい例えば同一方向に導出されている。正極リード３１および負極リード３２は、例えば、アルミニウム，銅，ニッケルあるいはステンレスなどの金属材料によりそれぞれ構成されており、それぞれ薄板状または網目状とされている。
【００６４】
外装部材４０は、例えば、ナイロンフィルム，アルミニウム箔およびポリエチレンフィルムをこの順に貼り合わせた矩形状のアルミラミネートフィルムにより構成されている。外装部材４０は、例えば、ポリエチレンフィルム側と巻回電極体３０とが対向するように配設されており、各外縁部が融着あるいは接着剤により互いに密着されている。外装部材４０と正極リード３１および負極リード３２との間には、外気の侵入を防止するための密着フィルム４１が挿入されている。密着フィルム４１は、正極リード３１および負極リード３２に対して密着性を有する材料、例えば、ポリエチレン，ポリプロピレン，変性ポリエチレンあるいは変性ポリプロピレンなどのポリオレフィン樹脂により構成されている。
【００６５】
なお、外装部材４０は、上述したアルミラミネートフィルムに代えて、他の構造を有するラミネートフィルム，ポリプロピレンなどの高分子フィルムあるいは金属フィルムにより構成するようにしてもよい。
【００６６】
図４は、図３に示した巻回電極体３０のＩ−Ｉ線に沿った断面構造を表すものである。電極巻回体３０は、正極３３と負極３４とをセパレータ３５および電解質層３６を介して積層し、巻回したものであり、最外周部は保護テープ３７により保護されている。
【００６７】
正極３３は、正極集電体３３Ａの片面あるいは両面に正極活物質層３３Ｂが設けられた構造を有している。負極３４は、負極集電体３４Ａの片面あるいは両面に負極活物質層３４Ｂが設けられた構造を有しており、負極活物質層３４Ｂの側が正極活物質層３３Ｂと対向するように配置されている。正極集電体３３Ａ，正極活物質層３３Ｂ，負極集電体３４Ａ，負極活物質層３４Ｂおよびセパレータ３５の構成は、それぞれ上述した正極集電体２１Ａ，正極活物質層２１Ｂ，負極集電体２２Ａ，負極活物質層２２Ｂおよびセパレータ２３と同様である。
【００６８】
電解質層３６は、電解液と、この電解液を保持する保持体となる高分子化合物とを含み、いわゆるゲル状となっている。ゲル状の電解質は高いイオン伝導率を得ることができると共に、電池の漏液あるいは高温における膨れを防止することができるので好ましい。電解液（すなわち溶媒および電解質塩など）の構成は、図１に示した円筒型の二次電池と同様である。保持体は、例えば高分子材料により構成されている。高分子材料としては、例えば、ポリエチレンオキサイドあるいはポリエチレンオキサイドを含む架橋体などのエーテル系高分子化合物、ポリメタクリレートなどのエステル系高分子化合物あるいはアクリレート系高分子化合物、またはポリフッ化ビニリデンあるいはフッ化ビニリデンとヘキサフルオロプロピレンとの共重合体などのフッ化ビニリデンの重合体が挙げられ、これらのうちのいずれか１種または２種以上が混合して用いられる。特に、酸化還元安定性の観点からは、フッ化ビニリデンの重合体などのフッ素系高分子化合物を用いることが望ましい。
【００６９】
この二次電池は、例えば、次のようにして製造することができる。
【００７０】
まず、正極３３および負極３４のそれぞれに、溶媒と、電解質塩と、高分子化合物と、混合溶媒とを含む前駆溶液を塗布し、混合溶媒を揮発させて電解質層３６を形成する。そののち、正極集電体３３Ａの端部に正極リード３１を溶接により取り付けると共に、負極集電体３４Ａの端部に負極リード３２を溶接により取り付ける。次いで、電解質層３６が形成された正極３３と負極３４とをセパレータ３５を介して積層し積層体としたのち、この積層体をその長手方向に巻回して、最外周部に保護テープ３７を接着して巻回電極体３０を形成する。最後に、例えば、外装部材４０の間に巻回電極体３０を挟み込み、外装部材４０の外縁部同士を熱融着などにより密着させて封入する。その際、正極リード３１および負極リード３２と外装部材４０との間には密着フィルム４１を挿入する。これにより、図３および図４に示した二次電池が完成する。
【００７１】
また、この二次電池は、次のようにして作製してもよい。まず、上述したようにして正極３３および負極３４を作製し、正極３３および負極３４に正極リード３１および負極リード３２を取り付けたのち、正極３３と負極３４とをセパレータ３５を介して積層して巻回し、最外周部に保護テープ３７を接着して、巻回電極体３０の前駆体である巻回体を形成する。次いで、この巻回体を外装部材４０に挟み、一辺を除く外周縁部を熱融着して袋状とし、外装部材４０の内部に収納する。続いて、溶媒と、電解質塩と、高分子化合物の原料であるモノマーと、重合開始剤と、必要に応じて重合禁止剤などの他の材料とを含む電解質用組成物を用意し、外装部材４０の内部に注入する。
【００７２】
電解質用組成物を注入したのち、外装部材４０の開口部を真空雰囲気下で熱融着して密封する。次いで、熱を加えてモノマーを重合させて高分子化合物とすることによりゲル状の電解質層３６を形成し、図３に示した二次電池を組み立てる。
【００７３】
この二次電池の作用は、図１に示した円筒型の二次電池と同様である。
【００７４】
このように本実施の形態に係る電池によれば、電解質に化５に示したフルオロカルボン酸エステルと、高誘電率溶媒とを含むようにしたので、負極２２，３４おける溶媒の分解反応を抑制することができ、サイクル特性を向上させることができる。
【００７５】
特に、負極２２，３４に電極反応物質を吸蔵および放出することが可能な負極活物質として、金属元素の単体，合金および化合物と、半金属元素の単体，合金および化合物とからなる群のうちの少なくとも１種を含む場合に効果的である。
【００７６】
また、高誘電率溶媒として、環状炭酸エステルおよびそれら水素の一部をハロゲンで置換した環状炭酸エステル誘導体からなる群のうちの少なくとも１種を含むようにすれば、サイクル特性をより向上させることができ、特に、４−フルオロ−１，３−ジオキソラン−２−オンあるいは４−クロロ−１，３−ジオキソラン−２−オンを用いるようにすれば、高い効果を得ることができる。
【００７７】
更に、炭素数１から８のパーフルオロアルキル基または炭素数２から４のパーフルオロアルキレン基がＯ＝Ｓ＝Ｏ基に結合した構造を有するアニオンを含むようにすれば、フルオロカルボン酸エステルを高い割合で高誘電率溶媒に対して混合させることができ、高いイオン伝導性を得ることができる。
【実施例】
【００７８】
更に、本発明の具体的な実施例について詳細に説明する。
【００７９】
（実施例１−１〜１−５）
図５に示したコイン型の二次電池を作製した。この二次電池は、正極５１と、負極５２とを電解液を含浸させたセパレータ５３を介して積層し、外装缶５４と外装カップ５５との間に挟み、ガスケット５６を介してかしめたものである。まず、正極活物質としてリチウムコバルト複合酸化物（ＬｉＣｏＯ2 ）９４質量部と、導電剤としてグラファイト３質量部と、結着剤としてポリフッ化ビニリデン３質量部とを混合したのち、Ｎ−メチル−２−ピロリドンを添加し正極合剤スラリーを得た。次いで、得られた正極合剤スラリーを、厚み２０μｍのアルミニウム箔よりなる正極集電体５１Ａに均一に塗布し乾燥させて厚みが７０μｍの正極活物質層５１Ｂを形成した。そののち、正極活物質層５１Ｂが形成された正極集電体５１Ａを直径１６ｍｍの円形に打ち抜き、正極５１を作製した。
【００８０】
また、厚み１５μｍの銅箔よりなる負極集電体５２Ａの上にスパッタ法により厚み５μｍのケイ素よりなる負極活物質層５２Ｂを形成した。そののち、負極活物質層５２Ｂが形成された負極集電体５２Ａを直径１６ｍｍの円形に打ち抜き、負極５２を作製した。
【００８１】
次いで、正極５１と負極５２とを厚み２５μｍの微多孔性ポリプロピレンフィルムよりなるセパレータ５３を介して積層したのち、セパレータ５３に電解液０．１ｇを注液して、これらをステンレスよりなる外装カップ５５と外装缶５４との中に入れ、それらをかしめることにより、図５に示した二次電池を得た。電解液には、実施例１−１〜１−５では、高誘電率溶媒と、低粘度溶媒と、電解質塩としてビス（トリフルオロメタンスルホン）イミドリチウムと、六フッ化リン酸リチウムとを、高誘電率溶媒：低粘度溶媒：ビス（トリフルオロメタンスルホン）イミドリチウム：六フッ化リン酸リチウム＝３６：３６：２６：２の質量比で混合したものを用いた。その際、高誘電率溶媒は、実施例１−１では炭酸エチレン、実施例１−２では４−クロロ−１，３−ジオキソラン−２−オン、実施例１−３〜１−５では４−フルオロ−１，３−ジオキソラン−２−オンとした。また、低粘度溶媒は、実施例１−１〜１−３ではトリフルオロ酢酸イソプロピルとし、実施例１−４ではトリフルオロ酢酸エチルとし、実施例１−５ではペンタフルオロプロピオン酸メチルとした。
【００８２】
実施例１−１〜１−５に対する比較例１−１として、高誘電率溶媒を炭酸エチレンとし、低粘度溶媒を炭酸ジエチルとしたことを除き、他は実施例１−１〜１−５と同様にしてコイン型の二次電池を作製した。また、比較例１−２として、高誘電率溶媒を４−フルオロ−１，３−ジオキソラン−２−オンとし、低粘度溶媒を炭酸ジエチルとしたことを除き、他は実施例１−１〜１−５と同様にしてコイン型の二次電池を作製した。更にまた、比較例１−３として、高誘電率溶媒として炭酸エチレンと、低粘度溶媒としてトリフルオロ酢酸イソプロピルと、電解質塩として六フッ化リン酸リチウムとを、炭酸エチレン：トリフルオロ酢酸イソプロピル：六フッ化リン酸リチウム＝４２：４２：１６の質量比で電解液を作製したが、溶媒が均一に混合せず、電解液として使用することができなかった。
【００８３】
得られた実施例１−１〜１−５および比較例１−１，１−２の二次電池について、１．７７ｍＡで４．２Ｖを上限として１２時間充電し、その後１０分間休止して１．７７ｍＡで２．５Ｖに達するまで放電するという充放電を繰り返し、５０サイクル目の放電容量維持率を求めた。５０サイクル目の放電容量維持率は、（５０サイクル目の放電容量／初回放電容量）×１００として計算した。得られた結果を表１に示す。
【００８４】
【表１】
2006032300.tif 000019
【００８５】
表１から分かるように、低粘度溶媒として化５に示したフルオロカルボン酸エステルであるトリフルオロ酢酸イソプロピルを用いた実施例１−１，１−３によれば、これを用いていない比較例１−１，１−２よりもそれぞれ放電容量維持率が向上した。また、高誘電率溶媒として環状炭酸エステルを用いた実施例１−１よりも、一部の水素をハロゲンで置換した環状炭酸エステル誘導体を用いた実施例１−２，１−３の方が、放電容量維持率が向上した。更に、トリフルオロ酢酸イソプロピルに代えて他のフルオロカルボン酸エステルを用いた実施例１−４，１−５でも放電容量維持率が向上した。
【００８６】
すなわち、低粘度溶媒として化５に示したフルオロカルボン酸エステルを用いれば、サイクル特性を向上させることができ、更に、高誘電率溶媒として一部の水素をハロゲンで置換した環状炭酸エステル誘導体を用いれば、サイクル特性をより向上させることができることが分かった。
【００８７】
（実施例２−１〜２−５，３−１〜３−５，４−１）
実施例２−１〜２−５として、負極活物質にスズを用い、厚み１５μｍの銅箔よりなる負極集電体５２Ａの上に真空蒸着法により厚み５μｍのスズよりなる負極活物質層５２Ｂを形成したことを除き、他は実施例１−１〜１−５と同様にしてコイン型の二次電池を作製した。
【００８８】
実施例３−１〜３−５として、負極活物質に質量比がスズ：コバルト＝７２：２８であるスズ−コバルト合金を用い、このスズ−コバルト合金９４質量部と、導電剤として黒鉛３質量部と、結着剤としてポリフッ化ビニリデン３質量部とを混合し、Ｎ−メチル−２−ピロリドンを添加して、厚み１５μｍの銅箔よりなる負極集電体５２Ａに均一に塗布し乾燥させることにより厚み７０μｍの負極活物質層５２Ｂを形成したことを除き、他は実施例１−１〜１−５と同様にして、コイン型の二次電池を作製した。
【００８９】
実施例４−１として、負極活物質に黒鉛を用い、この黒鉛９７質量部と、結着剤としてポリフッ化ビニリデン３質量部とをを混合し、Ｎ−メチル−２−ピロリドンを添加して、厚み１５μｍの銅箔よりなる負極集電体５２Ａに均一に塗布し乾燥させることにより厚み７０μｍの負極活物質層５２Ｂを形成したことを除き、他は実施例１−３と同様にして、コイン型の二次電池を作製した。
【００９０】
これら実施例に対する比較例２−１，３−１として、高誘電率溶媒を炭酸エチレンとし、低粘度溶媒を炭酸ジエチルとしたことを除き、すなわち、比較例１−１と同様の電解液を用いたことを除き、他は実施例２−１〜２−５，３−１〜３−５と同様にしてコイン型の二次電池を作製した。また、比較例２−２，３−２，４−１として、高誘電率溶媒を４−フルオロ−１，３−ジオキソラン−２−オンとし、低粘度溶媒を炭酸ジエチルとしたことを除き、すなわち、比較例１−２と同様の電解液を用いたことを除き、他は実施例２−１〜２−５，３−１〜３−５，４−１と同様にしてコイン型の二次電池を作製した。
【００９１】
作製した実施例２−１〜２−５，３−１〜３−５，４−１および比較例２−１，２−２，３−１，３−２，４−１の二次電池についても、実施例１−１〜１−５と同様にして５０サイクル目の放電容量維持率を求めた。それらの結果を表２〜４に示す。
【００９２】
【表２】
2006032300.tif 000020
【００９３】
【表３】
2006032300.tif 000021
【００９４】
【表４】
2006032300.tif 000022
【００９５】
表２〜４から分かるように、実施例１−１〜１−５と同様に、実施例２−１〜２−５，３−１〜３−５，４−１によれば、比較例２−１，２−２，３−１，３−２，４−１よりも高い放電容量維持率が得られ、特に、高誘電率溶媒として一部の水素をハロゲンで置換した環状炭酸エステル誘導体を用いた実施例２−２〜２−５，３−２〜３−５においてより向上させることができた。すなわち、他の負極活物質を用いた場合においても、低粘度溶媒として化５に示したフルオロカルボン酸エステルを用いれば、サイクル特性を向上させることができ、更に、高誘電率溶媒として一部の水素をハロゲンで置換した環状炭酸エステル誘導体を用いれば、サイクル特性をより向上させることができることが分かった。
【００９６】
また、表１〜４を比較すれば分かるように、電極反応物質を吸蔵および放出可能な負極活物質として、金属元素あるいは半金属元素の単体，合金または化合物を用いた実施例１−１〜１−５，２−１〜２−５，３−１〜３−５によれば、比較例１−１，１−２，２−１，２−２，３−１，３−２に比べて放電容量維持率を大幅に向上させることができたのに対して、炭素材料を用いた実施例４−１では僅かに向上させることができたのみであった。
【００９７】
すなわち、電極反応物質を吸蔵および放出可能な負極活物質として、金属元素あるいは半金属元素の単体，合金または化合物を用いる場合に、低粘度溶媒として化５に示したフルオロカルボン酸エステルを用いるようにすれば、高い効果を得ることができることが分かった。
【００９８】
（実施例５−１，５−２，６−１，６−２，７−１，７−２）
電解質塩をトリス（トリフルオロメタンスルホン）メチドリチウムおよび六フッ化リン酸リチウム、またはビス（ペンタフルオロエタンスルホン）イミドリチウムに代えたことを除き、他は実施例１−３，実施例２−３，または実施例３−３と同様にしてコイン型の二次電池を作製した。電解液の組成は、実施例５−１，６−１，７−１では、質量比で、４−フルオロ−１，３−ジオキソラン−２−オン：トリフルオロ酢酸イソプロピル：トリス（トリフルオロメタンスルホン）メチドリチウム：六フッ化リン酸リチウム＝３３：３３：３２：２とした。また、実施例５−２，６−２，７−２では、質量比で、４−フルオロ−１，３−ジオキソラン−２−オン：トリフルオロ酢酸イソプロピル：ビス（ペンタフルオロエタンスルホン）イミドリチウム＝３３：３３：３４とした。
【００９９】
作製した実施例５−１，５−２，６−１，６−２，７−１，７−２の二次電池についても、実施例１−３，２−３，３−３と同様にして５０サイクル目の放電容量維持率を求めた。それらの結果を実施例１−３，実施例２−３，または実施例３−３の結果と共に表５〜７に示す。
【０１００】
【表５】
2006032300.tif 000023
【０１０１】
【表６】
2006032300.tif 000024
【０１０２】
【表７】
2006032300.tif 000025
【０１０３】
表５〜７から分かるように、ビス（トリフルオロメタンスルホン）イミドリチウムに代えて他のパーフルオロアルキレン基がＯ＝Ｓ＝Ｏ基に結合した構造を有するアニオンを解離により生じる電解質塩を用いた実施例５−１，６−１，７−１によっても、実施例１−３，２−３，３−３と同様に容量維持率が向上した。また、六フッ化リン酸リチウムを用いていない実施例５−２，６−２，６−３によっても同様に容量維持率が向上した。
【０１０４】
すなわち、パーフルオロアルキレン基がＯ＝Ｓ＝Ｏ基に結合した構造を有するアニオンを解離により生じる電解質塩を用いるようにすれば、サイクル特性を向上させることができ、その場合、他の電解質塩と混合してもよいことが分かった。
【０１０５】
（実施例８−１，９−１，１０−１）
トリフルオロ酢酸イソプロピルの含有量を変化させたことを除き、すなわち、電解液の組成を変化させたことを除き、他は実施例１−３，実施例２−３，または実施例３−３と同様にしてコイン型の二次電池を作製した。実施例８−１，９−１，１０−１の電解液の組成は、質量比で、４−フルオロ−１，３−ジオキソラン−２−オン：トリフルオロ酢酸イソプロピル：ビス（ペンタフルオロメタンスルホン）イミドリチウム：六フッ化リン酸リチウム＝４８：２４：２６：２とした。
【０１０６】
作製した実施例８−１，９−１，１０−１の二次電池についても、実施例１−３，２−３，３−３と同様にして５０サイクル目の放電容量維持率を求めた。それらの結果を実施例１−３，５−１，５−２、実施例２−３，６−１，６−２、または実施例３−３，７−１，７−２の結果と共に表８〜１０に示す。
【０１０７】
【表８】
2006032300.tif 000026
【０１０８】
【表９】
2006032300.tif 000027
【０１０９】
【表１０】
2006032300.tif 000028
【０１１０】
表８〜１０から分かるように、トリフルオロ酢酸イソプロピルの含有量が多くなるに従い、放電容量維持率は上昇し、極大値を示したのち低下した。すなわち、化５に示したフルオロカルボン酸エステルの含有量は、２５質量％以上が好ましいことが分かった。
【０１１１】
以上、実施の形態および実施例を挙げて本発明を説明したが、本発明は実施の形態および実施例に限定されず、種々の変形が可能である。例えば、上記実施の形態および実施例では、コイン型の二次電池，および巻回構造の二次電池を具体的に挙げて説明したが、本発明は、角型，シート型あるいはカード型、または正極および負極を複数積層した積層構造を有する二次電池についても同様に適用することができる。また、本発明は、二次電池に限らず、一次電池などの他の電池についても同様に適用することができる。
【０１１２】
加えて、上記実施の形態および実施例では、電極反応物質としてリチウムを用いる場合について説明したが、ナトリウム（Ｎａ）あるいはカリウム（Ｋ）などの長周期型周期表における他の１族の元素、またはマグネシウムあるいはカルシウム（Ｃａ）などの長周期型周期表における２族の元素、またはアルミニウムなどの他の軽金属、またはリチウムあるいはこれらの合金を用いる場合についても、本発明を適用することができ、同様の効果を得ることができる。その際、電極反応物質を吸蔵および放出することが可能な負極材料、正極材料あるいは非水溶媒などは、その電極反応物質に応じて選択される。
【図面の簡単な説明】
【０１１３】
【図１】本発明の一実施の形態に係る二次電池の構成を表す断面図である。
【図２】図１に示した二次電池における巻回電極体の一部を拡大して表す断面図である。
【図３】本発明の他の実施の形態に係る二次電池の構成を表す分解斜視図である。
【図４】図３で示した巻回電極体のＩ−Ｉ線に沿った断面図である。
【図５】実施例で作製した二次電池の構成を表す断面図である。
【符号の説明】
【０１１４】
１１…電池缶、１２，１３…絶縁板、１４…電池蓋、１５…安全弁機構，１５Ａ…ディスク板、１６…熱感抵抗素子、１７，５６…ガスケット、２０，３０…巻回電極体、２１，３３，５１…正極、２１Ａ，３３Ａ，５１Ａ…正極集電体、２１Ｂ，３３Ｂ，５１Ｂ…正極活物質層、２２，３４，５２…負極、２２Ａ，３４Ａ，５２Ａ…負極集電体、２２Ｂ，３４Ｂ，５２Ｂ…負極活物質層、２３，３５，５３…セパレータ、２４…センターピン、２５，３１…正極リード、２６，３２…負極リード、３６…電解質、３７…保護テープ、４０…外装部材、４１…密着フィルム、５４…外装缶、５５…外装カップ
【図１】
2006032300.tif 000039
【図２】
2006032300.tif 000040
【図３】
2006032300.tif 000041
【図４】
2006032300.tif 000042
【図５】
2006032300.tif 000043